(57)【要約】【課題】住宅内に敷設することにより、シックハウス症候群の原因物質であるホルムアルデヒド、トルエンやアンモニア等のＶＯＣを除去することができ、快適な居住区間の創出が可能となり、優れた脱臭効果を奏する健康畳を提供する。【解決手段】平衡濃度１ppmでのホルムアルデヒドの平衡吸着量が30mg/m2以上、平衡濃度1ppmでのトルエンの平衡吸着量が40mg/m2以上、かつ平衡濃度1ppmでのアンモニア平衡吸着量が40mg/m2以上であることを特徴とする健康畳。【選択図】        図１
2004197362.tif 000002
【特許請求の範囲】
【請求項１】
平衡濃度１ppmでのホルムアルデヒドの平衡吸着量が30mg/m2以上、平衡濃度1ppmでのトルエンの平衡吸着量が40mg/m2以上、かつ平衡濃度1ppmでのアンモニア平衡吸着量が40mg/m2以上であることを特徴とする健康畳。
【発明の詳細な説明】
【０００１】
【発明の属する技術分野】
本発明は、健康畳に関するものであり、さらに詳しくは、従来の畳の意匠性等の機能に加えて、建築材料等から室内の空気中に放出されたホルムアルデヒド、トルエンなどのＶＯＣ成分を吸着除去し、不快臭や健康への悪影響等を防止することのできる機能性を付与した健康畳に関するものである。
【０００２】
【従来の技術】
近年、居住、オフィスビル環境の高密度化、気密性の向上などから、生活臭の問題は以前よりも深刻になっている。この臭いの原因となる成分としては、アンモニア、トリメチルアミン、硫化水素、メチルメルカプタン、酢酸等があり、中でもタバコ臭はその代表的なものである。
【０００３】
また、床材、壁材等の建材から発生するホルムアルデヒド、アセトアルデヒド等の化学物質は、臭気としてはほとんど認識されない濃度レベルであっても、いわゆる「シックハウス症候群、シックオフィス症候群及びシックスクール症候群」等を引き起こす原因になることが報告されている。
【０００４】
このような問題を解決するものとして、消臭機能が付与された畳が注目されており、活性炭等の多孔質カーボン粒子を内蔵した畳はすでに種々のものが開発されている（特許文献１〜特許文献9参照）。
また、炭化コルクを芯材に使用する畳が開発されている。さらに、活性炭繊維シートを畳表の内面に積層する畳（特許文献１０参照）や、粉末状多孔質カーボンを繊維表面にバインダーで付着させたシートを使用する畳（特許文献１１参照）、さらには、木炭粉末をバインダーにより固定したシートを使用した健康畳（特許文献１２参照）も提案されている。
【０００５】
【特許文献１】
実公昭５７−２７８６７号公報
【特許文献２】
実公昭６１−２８８３４号公報
【特許文献３】
実開昭６０−７２８３７号公報
【特許文献４】
実開昭６０−１２２４４７号公報
【特許文献５】
実開平２−６８８６４号公報
【特許文献６】
実開平２−１０３４４０号公報
【特許文献７】
実開平５−２２７５３号公報
【特許文献８】
実開平６−１２６３３号公報
【特許文献９】
実開平７−４３９３５号公報
【特許文献１０】
実公昭６３−３２２５５号公報
【特許文献１１】
特許２９０７３８４号公報
【特許文献１２】
特開２００１−７９９８１号公報
【０００６】
上記の畳に使用される活性炭、炭化コルク、活性炭繊維シート、粉末状多孔質カーボン、粉末木炭は、におい分子を分子間力で物理吸着させるものである。しかしながら、ホルムアルデヒドやアンモニアのような非常に小さな分子でかつ沸点が非常に低い物質は、分子運動が激しく物理吸着で吸着させることは非常に困難である。また、それらをバインダーで固定したシートを使用する畳も、現在問題とされているシックハウス症候群の原因物質とされているホルムアルデヒドやアンモニアなどの吸着性能は非常に低いという欠点を有している。
【０００７】
【発明が解決しようとする課題】
本発明は、上記の問題を解決し、住宅内に敷設することにより、シックハウス症候群の原因物質であるホルムアルデヒド、トルエンやアンモニア等のＶＯＣを除去することができ、快適な居住区間の創出が可能となる健康畳を提供することを技術的な課題とするものである。
【０００８】
【課題を解決するための手段】
本発明者は、上記の課題を解決するために鋭意検討した結果、ホルムアルデヒド、トルエン及びアンモニアすべてに吸着性能の高い特殊な活性炭シートを配置すれば、上記課題を解決できることを見出して本発明に到達した。
すなわち、本発明は、平衡濃度１ppmでのホルムアルデヒドの平衡吸着量が30mg/m2以上、平衡濃度1ppmでのトルエンの平衡吸着量が40mg/m2以上、かつ平衡濃度1ppmでのアンモニア平衡吸着量が40mg/m2以上であることを特徴とする健康畳を要旨とするものである。
【０００９】
【発明の実施の形態】
以下、本発明について詳細に説明する。
本発明の健康畳は、平衡濃度１ppmでのホルムアルデヒドの平衡吸着量が30mg/m2以上、平衡濃度1ppmでのトルエンの平衡吸着量が40mg/m2以上、かつ平衡濃度1ppmでのアンモニア平衡吸着量が40mg/m2以上の特性を有するものである。
【００１０】
本発明の健康畳に上記の特性を付与するためには、畳の全面にわたって活性炭シートを介在させることが好ましい。使用する活性炭シートの吸着性能は、平衡濃度１ppmでのホルムアルデヒドの平衡吸着量が30mg/m2以上、特に60mg/m2以上が好ましい。また、平衡濃度１ppmでのトルエンの平衡吸着量が40mg/m2以上であり、特に70mg/m2以上が好ましい。さらに平衡濃度1ppmでのアンモニア平衡吸着量が40mg/m2以上であり、60mg/m2以上が好ましい。平衡濃度１ppmでのホルムアルデヒドの平衡吸着量が30mg/m2未満、平衡濃度1ppmでのトルエンの平衡吸着量が40mg/m2未満、あるいは平衡濃度1ppmでのアンモニア平衡吸着量が40mg/m2未満であると、畳に前記特性を付与することができず、畳の脱臭性能が不十分となる。
【００１１】
本発明において、活性炭シートは、上記したように平衡濃度１ppmでのホルムアルデヒドの平衡吸着量が30mg/m2以上、平衡濃度1ppmでのトルエンの平衡吸着量が40mg/m2以上、かつ平衡濃度1ppmでのアンモニア平衡吸着量が40mg/m2以上であるものなら、椰子殻粒状活性炭を不織布で挟み込んだシートや活性炭繊維シート等が使用できるが、ユニチカ社から販売されている特殊加工を施した活性炭繊維を使用した活性炭繊維シート「デキシーシートＡ」及び「デキシーシートＡＲ」が性能及び加工性の面から好ましい。
【００１２】
畳は通常、畳表と畳床で作られている。畳表は、い草から作られたものが古くから使用されており、近年はい草以外にポリプロピレンやポリエチレンなどのプラスチック製のものも使用されている。畳床は、藁で作られたものが伝統的なものであり、近年はポリスチレンなどのプラスチック製の発泡材等の断熱材も使用されている。本発明は、伝統的な畳表であるい草、藁製の畳床は勿論のこと、プラスチック製の畳表、畳床にも適用できる。
【００１３】
図１は、本発明の健康畳のうち、最も基本的な構成の一例を示すものであり、畳床１と畳表３の間に、ホルムアルデヒド、トルエン、アンモニアなどの脱臭性能に優れた活性炭シート２を挟み込んだものである。挟み込む方法としては、畳床に活性炭シートを縫いつけたものに畳表を配置する方法と、畳床に活性炭シートを置き畳表を配置する方法等により健康畳を得ることができる。
【００１４】
【実施例】
次に、本発明を実施例により具体的に説明する。なお、脱臭性能（ホルムアルデヒド、トルエン、アンモニアの平行濃度１ｐｐｍでの平衡吸着量）は、次のようにして測定した。
まず、畳から質量が異なるようにそれぞれ５個の小片をカットし、それぞれホルムアルデヒド、トルエン、アンモニアガス濃度５００ｐｐｍ、ガス容量３Ｌのテドラ−バッグ中に２４時間静置し、２４時間後の各々のガス濃度を北川式検知管で測定した。それらのデ−タをグラフにプロットして求めた平衡濃度と平衡吸着量の関係式から、平衡濃度１ｐｐｍ時の平衡吸着量を求めた。
【００１５】
実施例１
建材畳床（インシュレーションボードでポリスチレンフオームを挟み込んだ厚み２０ｍｍの畳床）の上に特殊加工を施した活性炭繊維（Ａ１０−Ｔ２）を使用した活性炭繊維シート（ユニチカ社製デキシーシートＡ  ＦＭＳ−Ｂ００９Ｔ２目付：６０ｇ／ｍ2）を配置し、その上にポリプロピレン製畳表（積水成型社製）を縫い付けて健康畳を作製した。
【００１６】
比較例１
活性炭繊維シートを、通常の活性炭繊維（Ａ−１０）を使用して製造した活性炭繊維シート（ユニチカ社製ＦＭＳ−Ｂ０１２：６０ｇ／ｍ2）に変更した以外は、実施例１と同様にして畳を作製した。
【００１７】
比較例２
活性炭繊維シートを使用しない以外は、実施例１と同様にして畳を作製した。実施例１と比較畳１、２で得られた畳の平衡濃度1ppm時の平衡吸着量のデータを表１に示す。
【００１８】
【表１】
2004197362.tif 000003
【００１９】
表１から明らかなように、実施例１で得られた健康畳は、ホルムアルデヒド、トルエン、アンモニアともに吸着量が大きいものであった。
一方、比較例１の畳は、トルエンの性能は高いものの、ホルムアルデヒド、アンモニアの吸着性能が低いものであった。また、比較例２の畳は、いずれの吸着性能も低く、脱臭効果が小さいものであった。
以上のことより、実施例１で得られた健康畳は、優れた脱臭性能を有することが明らかとなった。
【００２０】
【発明の効果】
本発明の健康畳は、住宅内に敷設することによりシックハウス症候群の原因物質であるホルムアルデヒド、トルエンやアンモニア等のＶＯＣを除去することができ、快適な居住区間の創出が可能となる。
【図面の簡単な説明】
【図１】本発明の健康畳の一実施態様を示す斜視図である。
【符号の説明】
１  畳床
２  活性炭シート
３  畳表
【図１】
2004197362.tif 000004